본 발명 에서 는 상기 조성 의 고탄소강 을 통상 의 방법 으로 슬래브 의 재 가열 을 실시 하 고 , 열간 압연 하 되 , 열간 마무리 압연 온도 를 Ar 3 변태점 이상 으로 하 고 냉각 속도 20 ℃/ 초 이상 의 냉각 속도 로 냉각 하 여 530 ℃ 이하 의 온도 에서 권 취함 에 의하 여 탄화물 이 존재 하 지 않 는 초석 페라이트 와 층상 의 탄화물 구조 를 갖 는 펄라이트 의 분 율 이 각각 10 % 이하 이 고 , 주요 상 ( phase ) 이 베 이 나이트로 구성 되 거나 혹은 베이 나이트 와 마르텐 사이트 로 구성 된 열연 코일 을 제조 한다 . 현실 적 으로 초석 페라이트 는 탄화물 이 존재 하 지 않 을 수 없 으므로 그 상한 을 제한 하 며 , 본 발명 에서 탄화물 이 존재 하 지 않 는 다 는 것 은 1 % 이하 의 탄화물 이 존재 하 는 것 을 포함 한다 .